(57)【要約】【課題】ボード全体の密度が高くなりすぎることを回避しつつ、表層部分の密度を高くして、機械的強度などの特性に優れた古紙ボードおよび該古紙ボードを効率よく製造することが可能な古紙ボードの製造方法を提供する。【解決手段】木材チップと非ホルマリン系の接着剤を含有する芯層１と、芯層１の表裏両面側に配設された、解繊古紙と非ホルマリン系の接着剤を含有する表層２ａ，２ｂとを備えた３層構造とするとともに、表層２ａ，２ｂの密度を０．９〜１．１ｇ／cm3、３層構造のボード全体の密度を０．６〜０．９ｇ／cm3の範囲とする。  解繊古紙に非ホルマリン系の接着剤を添加した表層用原料の割合をボード全体の４０〜８０重量％、好ましくは、５０〜７５重量％の範囲とする。  芯層用の木材チップとして、出口スクリーンの孔径が５〜１５mmの粉砕機を用いて粉砕した木材チップを使用する。【選択図】図１
2005254569.tif 000002
【特許請求の範囲】
【請求項１】
木材を粉砕した木材チップを芯層の原料として使用し、古紙を綿状に解繊した解繊古紙を前記芯層の表裏両面側に配設される表層の原料として使用した、芯層が表裏両面側から表層により挟まれた３層構造を有する古紙ボードの製造方法であって、
木材を粉砕した木材チップに非ホルマリン系の接着剤を配合した芯層用原料層の両面側に、古紙を綿状に解繊した解繊古紙に非ホルマリン系の接着剤を配合した表層用原料層が配設された３層構造を有するボード原料積層体を形成する工程と、
前記ボード原料積層体を加熱・圧締することにより、表層部分の密度が０．９〜１．１ｇ／cm3であり、かつ、ボード全体の密度が０．６〜０．９ｇ／cm3
である３層構造のボードに成形する工程と
を具備することを特徴とする古紙ボードの製造方法。
【請求項２】
前記表層用原料の割合が乾燥基準でボード全体の４０〜８０重量％の範囲にあることを特徴とする請求項１記載の古紙ボードの製造方法。
【請求項３】
前記表層用原料の割合が乾燥基準でボード全体の５０〜７５重量％の範囲にあることを特徴とする請求項１記載の古紙ボードの製造方法。
【請求項４】
前記芯層用の木材チップとして、出口スクリーンの孔径が５〜１５mmの粉砕機を用いて粉砕した木材チップを芯層に使用することを特徴とする請求項１〜３のいずれかに記載の古紙ボードの製造方法。
【請求項５】
前記芯層用原料および前記表層用原料として、それぞれ難燃剤が添加された原料を用いることを特徴とする請求項１〜４のいずれかに記載の古紙ボードの製造方法。
【請求項６】
木材チップと非ホルマリン系の接着剤を含有する芯層と、前記芯層の表裏両面側に配設された、解繊古紙と非ホルマリン系の接着剤を含有する表層からなる３層構造を有し、
前記表層の密度が０．９〜１．１ｇ／cm3であり、かつ、前記３層構造のボード全体の密度が０．６〜０．９ｇ／cm3であること
を特徴とする古紙ボード。
【請求項７】
前記表層の割合が乾燥基準でボード全体の４０〜８０重量％の範囲にあることを特徴とする請求項６記載の古紙ボード。
【請求項８】
前記表層の割合が乾燥基準でボード全体の５０〜７５重量％の範囲にあることを特徴とする請求項６記載の古紙ボード。
【請求項９】
前記芯層用の木材チップとして、出口スクリーンの孔径が５〜１５mmの粉砕機を用いて粉砕した木材チップが芯層に使用されていることを特徴とする請求項６〜８のいずれかに記載の古紙ボード。
【請求項１０】
芯層および表層がそれぞれ難燃剤を含有していることを特徴とする請求項６〜９のいずれかに記載の古紙ボード。
【発明の詳細な説明】
【技術分野】
【０００１】
本願発明は古紙ボードおよびその製造方法に関し、詳しくは、古紙を主たる成分とし、芯層と該芯層を表裏両面側から挟み込むように配設された表層とを備えた、３層構造を有する古紙ボードの製造方法に関する。
【背景技術】
【０００２】
工場やオフィス、あるいは一般家庭などから排出される多量の古紙は、環境保護、資源の有効活用などの見地から、近年、種々の用途に再利用されるようになっている。そして、その再利用方法の一つとして、古紙から建材用などに用いられる古紙ボードを製造する方法が知られている（例えば、特許文献１）。
この方法は、古紙を解繊した解繊古紙に、バインダーを添加したボード原料を、加熱・圧締して成形することにより、ボードを製造する方法に関するものである。
【０００３】
しかし、この方法の場合、原料である解繊古紙がほぼ均質であるため、機械的強度などの特性を向上させようとして、加熱・圧締の工程で圧力を高くして、強く圧締すると、得られるボードの密度が高くなり、場合によっては、ボードの密度が規格範囲から外れてしまうというような問題点がある。
【特許文献１】特開平１１−１４７２１３号公報
【発明の開示】
【発明が解決しようとする課題】
【０００４】
本願発明は、上記問題点を解決するものであり、ボード全体の密度が高くなりすぎることを回避しつつ、表面近傍の密度を高くして、機械的強度などの特性に優れた古紙ボードおよび該古紙ボードを効率よく製造することが可能な古紙ボードの製造方法を提供することを課題とする。
【課題を解決するための手段】
【０００５】
上記課題を解決するために、本願発明（請求項１）の古紙ボードの製造方法は、
木材を粉砕した木材チップを芯層の原料として使用し、古紙を綿状に解繊した解繊古紙を前記芯層の表裏両面側に配設される表層の原料として使用した、芯層が表裏両面側から表層により挟まれた３層構造を有する古紙ボードの製造方法であって、
木材を粉砕した木材チップに非ホルマリン系の接着剤を配合した芯層用原料層の両面側に、古紙を綿状に解繊した解繊古紙に非ホルマリン系の接着剤を配合した表層用原料層が配設された３層構造を有するボード原料積層体を形成する工程と、
前記ボード原料積層体を加熱・圧締することにより、表層部分の密度が０．９〜１．１ｇ／cm3であり、かつ、ボード全体の密度が０．６〜０．９ｇ／cm3
である３層構造のボードに成形する工程と
を具備することを特徴としている。
【０００６】
また、請求項２の古紙ボードの製造方法は、前記表層用原料の割合が乾燥基準でボード全体の４０〜８０重量％の範囲にあることを特徴としている。
【０００７】
また、請求項３の古紙ボードの製造方法は、前記表層用原料の割合が乾燥基準でボード全体の５０〜７５重量％の範囲にあることを特徴としている。
【０００８】
また、請求項４の古紙ボードの製造方法は、出口スクリーンの孔径が５〜１５mmの粉砕機を用いて粉砕した木材チップを芯層に使用することを特徴としている。
【０００９】
また、請求項５の古紙ボードの製造方法は、前記芯層用原料および前記表層用原料として、それぞれ難燃剤が添加された原料を用いることを特徴としている。
【００１０】
また、本願発明（請求項６）の古紙ボードは、
木材チップと非ホルマリン系の接着剤を含有する芯層と、前記芯層の表裏両面側に配設された、解繊古紙と非ホルマリン系の接着剤を含有する表層からなる３層構造を有し、
前記表層の密度が０．９〜１．１ｇ／cm3であり、かつ、前記３層構造のボード全体の密度が０．６〜０．９ｇ／cm3であること
を特徴としている。
【００１１】
また、請求項７の古紙ボードは、前記表層の割合が乾燥基準でボード全体の４０〜８０重量％の範囲にあることを特徴としている。
【００１２】
また、請求項８の古紙ボードは、前記表層の割合が乾燥基準でボード全体の５０〜７５重量％の範囲にあることを特徴としている。
【００１３】
また、請求項９の古紙ボードは、出口スクリーンの孔径が５〜１５mmの粉砕機を用いて粉砕した木材チップが芯層に使用されていることを特徴としている。
【００１４】
また、請求項１０の古紙ボードは、芯層および表層がそれぞれ難燃剤を含有していることを特徴としている。
【発明の効果】
【００１５】
本願発明（請求項１）の古紙ボードの製造方法は、木材を粉砕した木材チップに非ホルマリン系の接着剤を配合した芯層用原料層の両面側に、古紙を綿状に解繊した解繊古紙に非ホルマリン系の接着剤を配合した表層用原料層を配設した３層構造を有するボード原料積層体を、加熱・圧締して成形することによりボードを製造するようにしているので、表層部分の密度と芯層部分の密度を制御して、表層部分の密度が０．９〜１．１ｇ／cm3であり、かつ、ボード全体の密度が０．６〜０．９ｇ／cm3である３層構造のボードを効率よく製造することが可能になり、機械的強度などの特性に優れ、かつ、密度が所定の規格内にある古紙ボードを効率よく製造することが可能になる。
【００１６】
すなわち、本願発明のように、ボードの構造を、木材チップを主たる成分とする芯層用原料と、解繊古紙を主たる成分とする表層用原料からなる３層構造のボード原料積層体を加熱・圧締することにより、芯層部分の密度をそれほど高くすることなく、表層部分の密度を０．９〜１．１ｇ／cm3程度にまで高めて表面物性を向上させることが可能になり、古紙のみを原料とした従来の古紙ボードに比べて、比重が同じである場合における、曲げ強さなどの機械的強度を向上させることが可能になる。
【００１７】
また、表層部分が緻密になるので、研磨によるケバ立ちを抑制し、表面品質を向上させることが可能になる。
さらに、芯層部分の密度が表層部分に比べ低くなるので、加熱・圧締の際に表層部分の密度が高くなっても、表層部分の水分は芯層部分を経て、ボードの端面から蒸気として排出されるので、爆裂（パンク）の発生を抑制、防止することが可能になる。
【００１８】
また、解繊古紙が用いられている表層部分は、通常の木材チップからなるパーティクルボードに比べて耐水性が高く、全体として耐水性能に優れたボードを得ることが可能になる。
【００１９】
さらに、木材チップは解繊古紙より低コストであることから、同じ機械的強度を有する従来の古紙ボード（木材チップを用いない古紙ボード）に比ベて、コストを低減することが可能になる。
【００２０】
なお、本願発明の古紙ボードの製造方法において、表層部分の厚みは、通常、マットフォーミングのため加熱・圧締後のボード厚みとして、２〜４mm（表裏両側の表層部分の合計で４〜８mm）程度は確保することが望ましい。
【００２１】
また、本願発明において、非ホルマリン系の接着剤としては、例えば、イソシアネー卜系接着剤が例示される。
例えば、圧締前の段階における混合原料中のイソシアネート系接着剤の割合が乾式基準で５〜１５重量％の範囲となるようにイソシアネート系接着剤を添加し、１６０〜２２０℃に加熱された熱盤により圧締を行ってボード状に成形することにより、曲げ強さなどの機械的強度に優れた３層構造の古紙ボードを容易かつ確実に製造することが可能になる。
ただし、本願発明において、非ホルマリン系の接着剤の種類や添加量に特別の制約はなく、イソシアネート系接着剤以外のポリウレタン樹脂、ポリエステル樹脂、エマルジョンアクリル樹脂などの接着剤を用いることも可能である。
【００２２】
また、請求項２の古紙ボードの製造方法のように、表層用原料の割合を乾燥基準でボード全体の４０〜８０重量％の範囲とすることにより、表層部分の密度を０．９〜１．１ｇ／cm3と高くして特性を確保しつつ、ボード全体の密度を０．６〜０．９ｇ／cm3の範囲に抑えることが可能になる。
【００２３】
また、請求項３の古紙ボードの製造方法のように、表層用原料の割合を乾燥基準でボード全体の５０〜７５重量％の範囲とした場合、より確実に、表層部分の密度を０．９〜１．１ｇ／cm3の範囲として特性を確保しつつ、ボード全体の密度を０．６〜０．９ｇ／cm3の範囲に抑えることが可能になり、本願発明をさらに実効あらしめることが可能になる。
【００２４】
また、請求項４の古紙ボードの製造方法のように、前記芯層用の木材チップとして、出口スクリーンの孔径が５〜１５mmの粉砕機を用いて粉砕した木材チップを使用することにより、芯層部分の密度が高くなりすぎることを抑制しつつ、芯層部分でもしかるべき特性を確保することが可能になり、全体として特性の良好な古紙ボードを確実に製造することが可能になる。
【００２５】
また、請求項５の古紙ボードの製造方法のように、芯層用原料および表層用原料として、それぞれ難燃剤が添加された原料を用いることにより、上述のような特徴を有し、かつ、難燃性を備えた古紙ボードを得ることが可能になり、有用性をさらに向上させることが可能になる。
なお、表層用原料に、例えば、使用済の石膏ボードから回収される、石膏ボードの表面に貼り付けられた石膏ボード紙片を解繊した解繊古紙（石膏が付着した解繊古紙）を使用すると一層難燃性を向上させることができる。
【００２６】
また、本願発明（請求項６）の古紙ボードは、木材チップと非ホルマリン系の接着剤を含有する芯層と、前記芯層の表裏両面側に配設された、解繊古紙と非ホルマリン系の接着剤を含有する表層とを備えた３層構造を有しており、かつ、表層の密度が０．９〜１．１ｇ／cm3、３層構造のボード全体の密度が０．６〜０．９ｇ／cm3の範囲にあることから、表面物性に優れ、低比重で、全体としての曲げ強さなどの機械的特性に優れた古紙ボードを提供することが可能になる。
【００２７】
また、請求項７の古紙ボードのように、表層の割合を乾燥基準でボード全体の４０〜８０重量％の範囲とした場合、表層部分の密度が０．９〜１．１ｇ／cm3と高く、曲げ強さなどの機械的強度に優れ、かつ、低比重の古紙ボードを確実に提供することが可能になる。
【００２８】
また、請求項８の古紙ボードのように、表層の割合を乾燥基準でボード全体の５０〜７５重量％の範囲とした場合、表層部分の密度が０．９〜１．１ｇ／cm3と高く、曲げ強さなどの機械的強度に優れ、かつ、低比重の古紙ボードをさらに確実に提供することが可能になる。
【００２９】
また、請求項９の古紙ボードのように、前記芯層用の木材チップとして、出口スクリーンの孔径が５〜１５mmの粉砕機を用いて粉砕した木材チップを使用した場合、芯層部分の密度が高くなりすぎることを抑制しつつ、芯層部分でもしかるべき特性を確保することが可能になり、全体として特性の良好な古紙ボードを確実に製造することが可能になる。
【００３０】
また、請求項１０の古紙ボードのように、芯層および表層に難燃剤を含有させることにより、難燃性を付与することが可能になり、有用性の高い古紙ボードを提供することが可能になる。
【発明を実施するための最良の形態】
【００３１】
以下に本願発明の実施例を示して、本願発明の特徴とするところをさらに詳しく説明する。
【実施例】
【００３２】
この実施例では、漫画本、コピー紙、新聞紙、および段ボール紙を、孔径が４mmの貫通孔が多数形成されたスクリーンを有する乾式解繊機を用いて綿状に解繊した解繊古紙と、廃木を出口スクリーンの孔径が１０mmの粉砕機によりチップ状に粉砕した木材チップを用意した。
【００３３】
そして、上記の解繊古紙にイソシアネート系接着剤と水を以下の割合で添加したものを表層用原料とした。
また、上記の木材チップにイソシアネート系接着剤と水を以下の割合で添加したものを芯層用原料とした。
なお、表層用原料と芯層用原料の組成は以下の通りである。
【００３４】
＜表層用原料の組成＞
解繊古紙（乾燥基準）                ：  ８０重量部
イソシアネート系接着剤（乾燥基準）  ：    ８重量部
水                                  ：  １２重量部  
【００３５】
＜芯層用原料の組成＞
木材チップ（乾燥基準）              ：  ８６重量部
イソシアネート系接着剤（乾燥基準）  ：    ６重量部
水                                  ：    ８重量部  
【００３６】
そして、上記の表層用原料と芯層用原料を用いて、表１の試料番号１〜４の古紙ボード（実施例の試料）を作製した。
【００３７】
【表１】
2005254569.tif 000003
【００３８】
なお、試料番号１〜４（実施例の古紙ボード）では、解繊古紙を用いた表層用原料の割合が、乾燥基準でボード全体の５５重量％（すなわち、木材チップを用いた芯層用原料の割合が、乾燥基準で４５重量％）となるような割合で、解繊古紙を用いた表層用原料と木材チップを用いた芯層用原料を用いて３層構造の古紙ボードを作製した。
【００３９】
また、比較のため、上記の解繊古紙にイソシアネート系接着剤および水を同様の割合で添加した原料を芯層用原料として用い、廃木を出口スクリーンの孔径が１０mmの粉砕機によりチップ状に粉砕した木材チップにイソシアネート系接着剤および水を同様の割合で添加した原料を表層用原料として用い、表１の試料番号５の古紙ボードを作製した。
【００４０】
なお、この試料番号５（比較用の古紙ボード）では、木材チップを用いた表層用原料の割合が、乾燥基準でボード全体の５５重量％（すなわち、解繊古紙を用いた芯層用原料の割合が、乾燥基準で４５重量％）となるような割合で、木材チップを用いた表層用原料と解繊古紙を用いた芯層用原料を用いて３層構造の古紙ボードを作製した。
【００４１】
また、比較のため、上記の解繊古紙にイソシアネート系接着剤および水を同様の割合で添加した原料のみを用いて、表１の試料番号６の一層構造の古紙ボード（従来の古紙ボード）を作製した。
【００４２】
さらに、比較のため、上記の木材チップにイソシアネート系接着剤および水を同様の割合で添加した原料のみを用いて、表１の試料番号７の一層構造のボード（比較用のパーティクルボード）を作製した。
【００４３】
なお、この実施例では、芯層用原料層の両面側に、表層用原料層が配設された３層構造を有するボード原料積層体を形成するにあたって、各原料層を、常温下で、０．５ＭＰａの圧力で、１５秒間、予備的にプレス（予備冷間プレス）した後、積層を行って３層構造を有するボード原料積層体を形成した。
【００４４】
そして、このボード原料積層体を下記に示すような条件で加熱・圧締（本プレス）することにより、図１に示すように、芯層１の両側に表層２ａ，２ｂが配設された３層構造の古紙ボード３を作製した。
【００４５】
＜加熱・圧締条件＞
(a)圧締圧力      ：  １．５ＭＰａ（圧締初期の圧力）
(b)加熱温度      ：  １８０℃  
(c)加熱・圧締時間：  １０分
(d)スペーサの厚み：  １２mm
の条件で加熱・圧締を行った。
【００４６】
なお、この実施例では、加熱・圧締工程は、単段方式で行った。ただし、加熱・圧締工程は多段の熱盤を有する多段方式で行うことも可能である。
【００４７】
それから、上述のようにして加熱圧締を行うことにより作製された古紙ボードについて、特性（曲げ強さ、曲げヤング率、剥離強さ、吸水厚さ膨張率、および吸水率）を調べた。
表２にボード全体の密度が０．７５ｇ／cm3である場合における特性の測定結果を示す。
【００４８】
【表２】
2005254569.tif 000004
【００４９】
表１および表２に示すように、試料番号１〜４の本願発明の実施例にかかる３層構造の古紙ボードにおいては、曲げ強さ、曲げヤング率、剥離強さ、吸水厚さ膨張率、および吸水率の各特性に関して、良好な結果が得られることが確認された。
【００５０】
一方、解繊古紙にイソシアネート系接着剤および水を添加した原料を芯層用原料として用い、木材チップにイソシアネート系接着剤および水を添加した原料を表層用原料として用いた試料番号５の古紙ボードにおいては、曲げ強さ、曲げヤング率、剥離強さ、吸水厚さ膨張率、および吸水率の各特性のいずれについても、良好な結果が得られなかった。これは、表層に木材チップにイソシアネート系接着剤および水を添加した原料が用いられていることから、表層部分の表面物性が低く（粗さが粗いなど）、上記の諸特性が低下したものと考えられる。
【００５１】
また、解繊古紙にイソシアネート系接着剤および水を添加した原料のみを用いた試料番号６の一層構造の古紙ボード（従来の古紙ボード）の場合、本願発明の３層構造の古紙ボード（試料番号１〜４）に比べて特性が低く、ボード全体の密度が本願発明の３層構造のボードと同じ場合には、特性が劣ることが確認された。
【００５２】
さらに、木材チップにイソシアネート系接着剤および水を添加した原料のみを用いた試料番号７の一層構造のボード（比較用のパーティクルボード）の場合、吸水厚さ膨張率、および吸水率に関し、好ましい特性が得られなかった。これは、表層に用いられている木材チップが解繊古紙に比べて緻密性に欠けることによるものと考えられる。
【００５３】
また、図２に、試料番号１〜７の各ボードについて調べた密度と曲げ強さとの関係を示す。
図２に示すように、試料番号１〜４の古紙ボードにおいては、密度が０．６５ｇ／cm3〜０．７５ｇ／cm3の範囲においては密度が高くなるに伴って曲げ強さが高くなることがわかる。
また、試料番号５，６の古紙ボードにおいても、密度が高くなるに伴って曲げ強さが高くなるが、絶対値が低いことがわかる。
また、表１に条件を示す試料番号７の古紙ボードにおいても、密度が高くなるに伴って曲げ強さが高くなるが、表２に示すように、吸水厚さ膨張率、および吸水率に関し、好ましい特性が得られないので実用性が低い。
【００５４】
また、図３に、試料番号１〜７の各ボードについて調べた密度と曲げヤング率との関係を示す。
図３に示すように、試料番号１〜４の古紙ボードにおいて、密度が０．６５ｇ／cm3〜０．７５ｇ／cm3の範囲においては密度が高くなるに伴って曲げヤング率が高くなることがわかる。
また、試料番号５，６の古紙ボードにおいても、密度が高くなるに伴って曲げヤング率が高くなるが、絶対値が低いことがわかる。
また、表１に条件を示す試料番号７の古紙ボードにおいても、密度が高くなるに伴って曲げヤング率が高くなるが、表２に示すように、吸水厚さ膨張率、および吸水率に関し、好ましい特性が得られないので実用性が低い。
【００５５】
上記の結果より、本願発明の要件を満たすような３層構造、すなわち、木材チップを主たる成分とする芯層が、解繊古紙を主たる成分とする表層により挟み込まれ、かつ、表層部分の密度が０．９〜１．１ｇ／cm3であるとともに、ボード全体の密度が０．６〜０．９ｇ／cm3であるような３層構造とすることにより、ボード全体の密度が高くなりすぎることを防止しつつ、曲げ強さなどの特性に優れた古紙ボードが得られることが確認された。
【００５６】
なお、上記の実施例では示していないが、芯層用原料および表層用原料として、それぞれ難燃剤が添加された原料を用いることにより、ボード全体に難燃性を付与することが可能になり、さらに有用性の高い古紙ボードを提供することができるようになる。
【００５７】
また、上記実施例では、解繊古紙を用いた表層用原料の割合が、乾燥基準でボード全体の５５重量％（すなわち、木材チップを用いた芯層用原料の割合が、乾燥基準で４５重量％）となるような割合で、表層用原料と芯層用原料を配合した場合を例にとって説明したが、表層用原料の割合は、種々の条件を考慮して、ボード全体に対して、４０〜８０重量％となる範囲、特に好ましくは、５０〜７５重量％となる範囲で、任意に変動させることが可能である。
【００５８】
本願発明はさらにその他の点においても上記実施例に限定されるものではなく、芯層用原料および表層用原料の具体的な条件（すなわち、古紙や廃木などの種類、解繊古紙や木材チップの状態、芯層用原料および表層用原料に用いる接着剤の種類や添加割合）、３層構造のボード原料積層体を形成する方法、ボード原料積層体を加熱・圧締する際の条件などに関し、発明の要旨の範囲内において種々の応用、変形を加えることが可能である。
【産業上の利用可能性】
【００５９】
本願発明の古紙ボードの製造方法においては、木材を粉砕した木材チップを主たる原料とする芯層用原料層の表裏両面側に、古紙を解繊した解繊古紙を主たる原料とする表層用原料層を配設した３層構造を有するボード原料積層体を、加熱・圧締して成形することによりボードを製造するようにしているので、表層部分の密度と芯層部分の密度を制御して、表層部分の密度が０．９〜１．１ｇ／cm3であり、かつ、ボード全体の密度が０．６〜０．９ｇ／cm3である３層構造のボードを効率よく製造することが可能になり、機械的強度などの特性に優れ、かつ、密度が所定の規格内にある古紙ボードを効率よく製造することが可能になる。
したがって、本願発明は、古紙を主たる原料とする古紙ボードおよびその製造方法に広く適用することが可能であり、本願発明により、古紙や廃木を再利用して種々の用途に広く使用することが可能な有用性の高い古紙ボードを提供することができるようになる。
【図面の簡単な説明】
【００６０】
【図１】本願発明の実施例にかかる３層構造の古紙ボードを模式的に示す図である。
【図２】本願発明の実施例にかかる古紙ボードについて調べた古紙ボードの密度と曲げ強さとの関係を示す図である。
【図３】本願発明の実施例にかかる古紙ボードについて調べた古紙ボードの密度と曲げヤング率との関係を示す図である。
【符号の説明】
【００６１】
１            芯層
２ａ，２ｂ    表層
３            古紙ボード
【図１】
2005254569.tif 000005
【図２】
2005254569.tif 000006
【図３】
2005254569.tif 000007